또한 , 상기 와 동일 한 또 한 쌍 의 상하 형 의 프레스 면 을 0 . 1 ㎛ 의 다이아몬드 지 립 을 사용 하 여 경면 으로 연마 한 후 , 이 경면 에 스퍼터링 법 에 의해 50 nm 의 Ti 막 을 형성 한 후 , Ir 과 Re 의 비율 이 질량비 로 4 : 1 의 조성 인 피 복막 을 250 nm 의 막 두께 로 형성 함 으로써 , 평가 용 형 을 작성 하 였 다 . 이 형 의 하 형 부분 의 단면 을 도 1 에 도시 한다 . 도면 중 , 참조 부호 1 은 하 형 의 초경합금 제 부분 을 , 참조 부호 2 는 피 복막 을 나타낸다 ( Ti 막 은 도시 생략 ) . Ti 막 은 초경합금 부분 ( 1 ) 과 피 복막 ( 2 ) 의 밀착 을 좋 게 하 기 위한 것 이 다 .